СПОСОБ ГИДРОКРЕКИНГА ВОСКА

1. Способ гидрокрекинга воска, в котором первый слой катализатора гидрокрекинга расположен выше по потоку в реакторе с неподвижным слоем и второй слой катализатора гидрокрекинга расположен ниже по потоку в указанном реакторе с неподвижным слоем так, чтобы удовлетворять условию, соответствующему следующему Уравнению (1), водород и воск пропускают через указанный первый слой катализатора гидрокрекинга, и водород повторно добавляют к продукту разложения после указанного первого слоя катализатора гидрокрекинга до входа в указанный второй слой катализатора гидрокрекинга, и смесь, включающую в себя указанный продукт разложения и указанный повторно добавленный водород, пропускают через указанный второй слой катализатора гидрокрекинга:
1
2
в котором d является расстоянием от входа до выхода указанного первого слоя катализатора гидрокрекинга, и dявляется расстоянием от входа до выхода указанного второго слоя катализатора гидрокрекинга.
2. Способ гидрокрекинга воска по п.1, в котором количество водорода, повторно добавленного к продукту разложения из указанного первого слоя катализатора гидрокрекинга до входа в указанный второй слой катализатора гидрокрекинга, составляет 5 об.% или более относительно количества водорода, добавленного к указанному первому слою катализатора гидрокрекинга.
3. Способ гидрокрекинга воска, в котором первый слой катализатора гидрокрекинга расположен выше по потоку в реакторе с неподвижным слоем и второй слой катализатора гидрокрекинга расположен ниже по потоку в указанном реакторе с неподвижным слоем так, чтобы удовлетворять условию, соответствующему следующему Уравнению (1), водород и воск, полученный синтезом по Фишеру-Тропшу, пропускают через указанный первый слой катализатора гидрокрекинга, и водород повторно добавляют к продукту разложения после указанного первого слоя катализатора гидрокрекинга до входа в указанный второй слой катализатора гидрокрекинга, и смесь, включающую в себя указанный продукт разложения и указанный повторно добавленный водород, пропускают через указанный второй слой катализатора гидрокрекинга:
1
2
в котором d является расстоянием от входа до выхода указанного первого слоя катализатора гидрокрекинга, и dявляется расстоянием от входа до выхода указанного второго слоя катализатора гидрокрекинга.
4. Способ гидрокрекинга воска по п.3, в котором количество водорода, повторно добавленного к продукту разложения из указанного первого слоя катализатора гидрокрекинга до входа в указанный второй слой катализатора гидрокрекинга, составляет 5 об.% или более относительно количества водорода, добавленного к указанному первому слою катализатора гидрокрекинга.
5. Способ гидрокрекинга воска, в котором первый слой катализатора, содержащий ультра-стабилизированный Y цеолит, гидрокрекинга расположен выше по потоку в реакторе с неподвижным слоем и второй слой катализатора, содержащий ультра-стабилизированный Y цеолит, гидрокрекинга расположен ниже по потоку в указанном реакторе с неподвижным слоем так, чтобы удовлетворять условию, соответствующему следующему Уравнению (1), водород и воск пропускают через указанный первый слой катализатора гидрокрекинга, и водород повторно добавляют к продукту разложения после указанного первого слоя катализатора гидрокрекинга до входа в указанный второй слой катализатора гидрокрекинга, и смесь, включающую в себя указанный продукт разложения и указанный повторно добавленный водород, пропускают через указанный второй слой катализатора гидрокрекинга:
1
2
в котором d является расстоянием от входа до выхода указанного первого слоя катализатора гидрокрекинга, и dявляется расстоянием от входа до выхода указанного второго слоя катализатора гидрокрекинга.
6. Способ гидрокрекинга воска по п.5, в котором количество водорода, повторно добавленного к продукту разложения из указанного первого слоя катализатора гидрокрекинга до входа в указанный второй слой катализатора гидрокрекинга, составляет 5 об.% или более относительно количества водорода, добавленного к указанному первому слою катализатора гидрокрекинга.
7. Способ гидрокрекинга воска, в котором первый слой катализатора, содержащий ультра-стабилизированный Y цеолит, гидрокрекинга расположен выше по потоку в реакторе с неподвижным слоем и второй слой катализатора, содержащий ультра-стабилизированный Y цеолит, гидрокрекинга расположен ниже по потоку в указанном реакторе с неподвижным слоем так, чтобы удовлетворять условию, соответствующему следующему Уравнению (1), водород и воск, полученный синтезом по Фишеру-Тропшу, пропускают через указанный первый слой катализатора гидрокрекинга, и водород повторно добавляют к продукту разложения после указанного первого слоя катализатора гидрокрекинга до входа в указанный второй слой катализатора гидрокрекинга, и смесь, включающую в себя указанный продукт разложения и указанный повторно добавленный водород, пропускают через указанный второй слой катализатора гидрокрекинга:
1
2
в котором d является расстоянием от входа до выхода указанного первого слоя катализатора гидрокрекинга, и dявляется расстоянием от входа до выхода указанного второго слоя катализатора гидрокрекинга.
8. Способ гидрокрекинга воска по п.7, в котором количество водорода, повторно добавленного к продукту разложения из указанного первого слоя катализатора гидрокрекинга до входа в указанный второй слой катализатора гидрокрекинга, составляет 5 об.% или более относительно количества водорода, добавленного к указанному первому слою катализатора гидрокрекинга.